Brevet FR3034258A1 — publié le 20160930

MEMBRANE POREUSE, NOTAMMENT MEMBRANE A ÉLECTROLYTE OU MEMBRANE DE FILTRATION, SON PROCÉDÉ DE PRÉPARATION, ET DISPOSITIFS ÉLECTROCHIMIQUES LA COMPRENANT. DESCRIPTION DOMAINE TECHNIQUE L'invention concerne une membrane poreuse. Cette membrane poreuse peut être une membrane de filtration. Ou bien, cette membrane poreuse peut être une membrane à électrolyte, en particulier pour des dispositifs électrochimiques. L'invention concerne en particulier, une membrane à électrolyte liquide ionique ou à électrolyte polymère, pour des dispositifs électrochimiques. L'invention a trait, en outre, à un procédé de préparation de ladite membrane. L'invention concerne, également, un dispositif électrochimique comprenant cette membrane à électrolyte, notamment à électrolyte liquide ionique ou à électrolyte polymère solide. Ce dispositif électrochimique peut être, en particulier, un accumulateur à métal alcalin. En particulier, l'invention concerne un accumulateur au lithium, notamment un accumulateur au lithium métal ou un accumulateur lithium-ion, comprenant ladite membrane à électrolyte. Le domaine technique de l'invention peut être défini comme celui des dispositifs électrochimiques, notamment celui des accumulateurs au lithium et plus précisément celui des accumulateurs au lithium-métal et/ou des accumulateurs lithium-ion comprenant un électrolyte. De tels accumulateurs sont notamment utilisés dans les dispositifs électroniques et les véhicules hybrides ou électriques. ÉTAT DE LA TECHNIQUE ANTÉRIEURE Les accumulateurs mis en oeuvre dans les véhicules hybrides ou électriques doivent pouvoir à la fois stocker une quantité importante d'énergie et la fournir en une courte 3034258 2 durée. Par rapport à d'autres systèmes électrochimiques de stockage de l'énergie, les batteries au lithium offrent des densités d'énergie très élevées, généralement de l'ordre de 150 Wh/kg, mais des puissances encore modestes (1-3 kW/kg), en raison notamment 5 de facteurs cinétiques et/ou d'une limitation du transport des porteurs de charge au sein de l'électrolyte. L'électrolyte peut être notamment un transporteur de protons ou conducteur protonique tel que le Nafion®, un liquide ionique protonique ou un acide dissous dans un polymère, un liquide ionique pur, un liquide ionique contenant un sel conducteur ionique 10 tel qu'un sel alcalin, un solvant organique liquide ou un polymère organique contenant un sel conducteur ionique, ou encore une combinaison de plusieurs des électrolytes qui viennent d'être énumérés. Les électrolytes utilisés dans ces accumulateurs peuvent notamment comprendre des sels dissous dans un milieu liquide ou solide, tel qu'un polymère, qui permet de 15 dissocier ces sels en espèces chargées. Par exemple les électrolytes des accumulateurs au lithium métal ou lithium-ion peuvent être constitués par des sels de lithium dissous dans une matrice polymère d'où le nom d'« électrolyte polymère » ou de « polymère électrolyte ». On parle alors d'accumulateur « lithium-polymer ». 20 Les polymères usuels de ces électrolytes polymères sont des polymères semi- cristallins dans lesquels coexistent des phases amorphes et cristallines, ou des polymères amorphes ou des polymères réticulés. Ainsi, la matrice polymère des accumulateurs au lithium-métal est-elle généralement constituée par des polymères à base de Poly(Oxyde d'Éthylène) ou POE (« PEO » en anglais), répondant à la formule [CH2-CH2-0], où la valeur 25 de n est par exemple d'environ 3000. Dans ce qui suit on désigne généralement par « solvant », le milieu liquide ou solide, et on désignera généralement par « électrolyte » le milieu constitué par les espèces chargées et le solvant. En outre, pour garantir et assurer la sûreté du système électrochimique, tel qu'un accumulateur ou une batterie, par exemple pour éviter son inflammation ou la fuite 3034258 3 d'espèces chimiques dans l'environnement, il est important d'assurer une bonne tenue mécanique de l'enveloppe du système électrochimique et de l'électrolyte et on utilise donc une matrice poreuse ou une membrane afin de piéger l'électrolyte. On utilise alors les termes de membrane à électrolyte. 5 La conductivité des électrolytes est le produit de la concentration en porteur de charges par leur mobilité. La mobilité est proportionnelle au coefficient de diffusion des porteurs de charges et donc inversement proportionnelle à la viscosité du solvant. En conséquence, il apparaît que la puissance des dispositifs électrochimiques tels que 10 les accumulateurs est contrôlée essentiellement par la viscosité de l'électrolyte et la concentration en porteurs de charges, et on cherche donc constamment à diminuer la viscosité de l'électrolyte et à augmenter la concentration en porteurs de charges. Pour augmenter la concentration en porteurs de charges, il est nécessaire d'utiliser un solvant dans lequel le sel est soluble et dissocié. 15 Les solutions usuelles pour diminuer la viscosité de l'électrolyte sont l'augmentation de la température à laquelle fonctionne le système électrochimique, tel qu'un accumulateur, ou l'addition d'additifs plastifiants dans le polymère lorsque l'électrolyte est un électrolyte polymère solide. Pour des applications dans l'automobile, par exemple, si l'électrolyte est un polymère 20 électrolyte, l'accumulateur doit être maintenu aux environs de 80°C. Cette contrainte est très défavorable du point de vue du rendement énergétique global, limite le domaine d'utilisation des accumulateurs comprenant de tels électrolytes aux équipements lourds tels que les véhicules automobiles et interdit toute application dans le domaine de l'électronique « grand public » et notamment dans les ordinateurs, les 25 lecteurs MP3 et tous les appareils électroniques légers et portables. L'incorporation de plastifiants dans le polymère, permet d'accroître la fraction de phase amorphe du polymère et d'augmenter ainsi la conductivité ionique mais elle ne permet d'atteindre qu'une conductivité encore trop faible. Le document FR-A1-2 963 481 [1] a trait à une membrane minérale à électrolyte dans 30 laquelle : 3034258 4 - la membrane est une membrane poreuse en un oxyde de métal ou de métalloïde isolant électrique comprenant une première surface principale (1) et une deuxième surface principale (2) séparées par une épaisseur (3) ; des pores ou canaux traversants (4) ouverts à leurs deux extrémités (5,6), d'un 5 diamètre inférieur ou égal à 100 nm, orientés dans le sens de l'épaisseur (3) de la membrane et tous substantiellement parallèles, sur la totalité de l'épaisseur (3) de la membrane, relient la première surface principale (1) et la deuxième surface principale (2); et un électrolyte est confiné dans les pores (4) de la membrane. 10 Dans cette membrane, les pores ou canaux sont créés par attaque chimique dans le substrat, par exemple par anodisation d'une plaque d'aluminium avec de l'acide oxalique puis dissolution de l'oxyde avec un mélange d'acide chromique et d'acide phosphorique. Cette membrane présente encore une conductivité ionique de l'électrolyte 15 insuffisante, et elle est fragile et cassante car peu ductile. Elle est en outre difficile à mettre en oeuvre par des procédés d'extrusion. Il existe donc, au vu de ce qui précède, un besoin pour une membrane à électrolyte, destinée notamment à une utilisation dans un accumulateur au lithium, tel qu'un 20 accumulateur au lithium-métal, ou lithium-ion, qui permette d'améliorer les performances des membranes à électrolytes existantes. Il existe, en particulier, un besoin pour une membrane à électrolyte, qui présente une conductivité ionique élevée, et améliorée, à la température ambiante, par exemple pouvant atteindre une valeur de 10-1 S/cm, sans addition d'additifs plastifiants à 25 l'électrolyte. Le but de la présente invention est notamment de fournir une membrane à électrolyte, et qui réponde entre autres à ces besoins. Le but de la présente invention est encore de fournir une membrane à électrolyte qui ne présente pas les inconvénients, défauts, limitations et désavantages des membranes à 3034258 5 électrolytes de l'art antérieur et qui résolve les problèmes des membranes à électrolytes de l'art antérieur. En particulier, le but de la présente invention est de fournir une membrane à électrolyte qui possède des performances améliorées, notamment en ce qui concerne la 5 conductivité ionique insuffisante à la température ambiante, sans qu'il soit nécessaire d'ajouter des additifs comme des additifs plastifiants, à l'électrolyte. Le but de la présente invention est par voie de conséquence de fournir une membrane à électrolyte qui lorsqu'elle est mise en oeuvre dans un accumulateur procure un gain significatif de la puissance délivrée par ces accumulateurs par rapport aux 10 accumulateurs qui mettent en oeuvre les membranes de l'art antérieur. EXPOSÉ DE L'INVENTION Ce but, et d'autres encore, sont atteints, conformément à l'invention, par une membrane poreuse comprenant une première surface principale (1) et une deuxième 15 surface principale (2) séparées par une épaisseur (3) dans laquelle : - des nanotubes de carbone (4), définissant des pores ou canaux traversants ouverts à leurs deux extrémités (5,6), d'un diamètre inférieur ou égal à 100 nm, orientés dans le sens de l'épaisseur (3) de la membrane et tous substantiellement parallèles, sur la totalité de l'épaisseur (3) de la membrane, relient la première surface principale (1) et la 20 deuxième surface principale (2) ; les nanotubes de carbone sont séparés par un espace, et ledit espace entre les nanotubes de carbone est totalement rempli par au moins un matériau solide. Avantageusement, un électrolyte est confiné à l'intérieur des nanotubes de carbone. 25 Dans ce cas, la membrane est appelée membrane à électrolyte. En effet il est à noter que par « membrane à électrolyte », on désigne généralement la membrane dans laquelle l'électrolyte est confiné à l'intérieur des nanotubes de carbone tandis que par « membrane » on désigne uniquement la membrane en tant que telle sans électrolyte confiné à l'intérieur des nanotubes de carbone. 3034258 6 La membrane, en tant que telle, peut notamment être utilisée pour filtrer un fluide tel, qu'un liquide, que l'on fait alors circuler dans les pores depuis la première surface principale (1) vers la deuxième surface principale (2) ou vice-versa. La membrane peut alors être dénommée « membrane de filtration ». 5 Par température ambiante, on entend généralement une température de 15°C à 30°C, par exemple de 20°C à 25°C. Avantageusement, la première et la deuxième surfaces principales sont planes et parallèles, la membrane est une membrane planaire, et les nanotubes, les pores ou canaux, sont substantiellement alignés, ou alignés, perpendiculairement à ladite surface. 10 Comme on l'a déjà indiqué plus haut, les pores sont des pores ouverts, débouchant à leurs deux extrémités. Ces deux extrémités sont situées respectivement au moins au niveau de la première et de la deuxième surfaces principales. En d'autres termes, ces deux extrémités ne peuvent pas être situées en deçà du niveau de la première ou de la deuxième surface principale, à 15 l'intérieur de la membrane. Ces deux extrémités peuvent être situées respectivement au niveau de la première et de la deuxième surfaces principales. Ou bien une de ces deux extrémités ou ces deux extrémités peuvent être situées respectivement au-delà de la première et de la deuxième surfaces principales, c'est-à-dire 20 que les nanotubes dépassent, vont au-delà, de cette première surface principale et/ou de cette deuxième surface principale (c'est le cas sur les figures jointes). Il n'existe quasiment aucune limitation sur les nanotubes de carbone. Cependant, les pores ou canaux, en d'autres termes l'âme des nanotubes ne doit pas être obstruée, notamment par des résidus de catalyseur, par exemple du ferrocène, ou par 25 des défauts structuraux de la paroi des nanotubes. Autrement dit, les canaux ou pores doivent être traversants, entre la première surface principale de la membrane et la seconde surface principale de la membrane et aussi ne pas être obstrués, pour que le fluide, tel que l'électrolyte ou le fluide, tel qu'un liquide à filtrer, circule sans obstacles dans ces canaux ou pores entre la première surface 30 principale de la membrane et la seconde surface principale de la membrane. 3034258 7 Les nanotubes de carbone peuvent être choisis parmi les nanotubes de carbone monoparoi et les nanotubes de carbone multiparoi. Les nanotubes de carbone sont des conducteurs électroniques ce qui peut limiter leur utilisation dans des applications où ils doivent au contraire être isolants électroniques, par 5 exemple lorsqu'ils doivent être utilisés comme élément séparateur de batterie. Pour les rendre isolants électroniques, les nanotubes de carbone peuvent être fonctionnalisés, sur leur paroi extérieure (paroi opposée aux pores, canaux) dans le cas de nanotubes de carbone monoparoi, ou sur leur paroi la plus extérieure dans le cas de nanotubes de carbone multiparoi. 10 Ainsi, les nanotubes de carbone peuvent être fonctionnalisés par exemple par fluoration, ou au moyen d'un composé organique qui les rend isolants électroniques comme un aryl diazonium. On pourra à cet égard se référer au document FR-A1-2 896 716. Par contre, les nanotubes de carbone, puisqu'ils sont conducteurs électroniques 15 peuvent être utilisés comme électrode. Cependant pour augmenter leurs performances, les nanotubes de carbone peuvent être là-aussi fonctionnalisés, sur leur paroi extérieure, par exemple par des espèces redox, comme des anthraquinones, et/ou des espèces électroactives, comme le ferrocènepyrène. Avantageusement, les nanotubes de carbone ont un diamètre interne de 1 à 100 nm, 20 de préférence de 1 à 20 nm, de préférence encore de 1 à 3 nm. Par substantiellement parallèles au sens de l'invention, on entend généralement que les nanotubes de carbone, et les pores ou canaux, présentent une mosaïcité d'orientation qui n'excède pas 10%. Avantageusement, les nanotubes de carbone et les pores ou canaux ont une 25 longueur, qui correspond généralement à l'épaisseur de la membrane, de 10 microns à 100 mm, de préférence de 50 microns à 500 microns, par exemple de 150 microns. Avantageusement, les nanotubes de carbone, et les canaux ou pores sont disposés selon un motif régulier, par exemple en rangées ou selon une matrice, par exemple selon une matrice hexagonale compacte. 3034258 8 Plus précisément lorsque l'on observe la membrane ce sont les extrémités, orifices débouchant de ces nanotubes de carbone et canaux ou pores, par exemple au niveau de chacune de la première surface principale et de la deuxième surface principale qui sont disposées selon un motif régulier sur la première surface principale et/ou la deuxième 5 surface principale (voir Figure 1). Avantageusement, les nanotubes de carbone sont séparés par une distance de l'ordre de grandeur du diamètre externe, dext, des nanotubes de carbone), par exemple par une distance de 1 à 100 nm, de préférence de 1 à 20 nm, de préférence encore de 1 à 3 nm. Précisons que dext, le diamètre externe d'un nanotube de carbone multiparoi de 10 diamètre interne duit présentant n parois est dext = duit + 2 x n x 0,34 nm. Le matériau solide est choisi notamment fonction de l'utilisation visée de la membrane. Ainsi, dans le cas où la membrane est une membrane à électrolyte, alors le matériau solide peut être choisi parmi les matériaux isolants électroniques ou parmi les matériaux 15 conducteurs électroniques dont la surface extérieure, en contact avec l'extérieur de la membrane, a été rendue électroniquement isolante. Dans le cas où la membrane est une membrane de filtration, alors le matériau solide peut être aussi bien électroniquement conducteur, comme un métal, qu'électroniquement isolant. 20 Avantageusement, le matériau solide peut être choisi parmi les polymères organiques comme le polystyrène ; les métaux, et les oxydes de métaux. L'électrolyte peut être par exemple un transporteur de protons ou conducteur protonique tel qu'un liquide ionique protonique ou un polymère conducteur protonique tel que le Nafion®, un liquide ionique zwittérionique, un acide dissous dans un polymère 25 organique, un liquide ionique (pur), un liquide ionique contenant un sel conducteur ionique tel qu'un sel d'un métal alcalin ou un sel d'un métal alcalino-terreux, un solvant organique liquide ou un polymère organique contenant un sel conducteur ionique tel qu'un sel de métal alcalin ou alcalinoterreux, un liquide ionique dans un polymère organique, un mélange d'un polymère organique et d'un solvant organique, un mélange d'un liquide 30 ionique et d'un solvant organique, un mélange d'un liquide ionique, d'un solvant organique 3034258 9 et d'un sel d'un métal alcalin ou alcalino-terreux, un mélange d'un polymère organique, d'un solvant organique et d'un sel d'un métal alcalin ou alcalino-terreux, un mélange d'un sel d'un métal alcalin ou alcalino-terreux, par exemple de lithium dans un liquide ionique protique ; ou encore une combinaison de plusieurs des électrolytes qui viennent d'être 5 énumérés. Il est à noter que généralement l'électrolyte contient un sel conducteur ionique, sauf par exemple si l'électrolyte comprend un liquide ionique protique. Les liquides ioniques, les liquides ioniques protoniques, et les liquides ioniques zwittérioniques désignent trois familles de composés différents. 10 On peut définir généralement les liquides ioniques comme des sels liquides comprenant un cation et un anion. Les liquides ioniques sont ainsi généralement composés d'un cation organique, leur donnant une charge positive, auquel est associé un anion qui leur donne une charge négative. En outre, les liquides ioniques sont, comme leur nom l'indique, généralement liquides dans l'intervalle de température 0°C à 200°C, en 15 particulier de 0°C à 100°C, notamment autour de la température ambiante, et ils sont ainsi souvent dénommés « RTIL » (ou « Room Temperature Ionic Liquids » en langue anglaise). La diversité des liquides ioniques est grande. Ainsi, le cation C+ du liquide ionique peut-il être choisi parmi les cations hydroxonium, oxonium, ammonium, amidinium, phosphonium, uronium, thiouronium, guanidinium, 20 sulfonium, phospholium, phosphorolium, iodonium, carbonium ; et les cations hétérocycliques tels que les cations pyridinium, quinolinium, isoquinolinium, imidazolium, pyrazolium, imidazolinium, triazolium, pyridazinium, pyrimidinium, pyrrolidinium, thiazolium, oxazolium, pyrazinium, piperazinium, pipéridinium, pyrrolium, pyrizinium, indolium, quinoxalinium, thiomorpholinium, morpholinium, et indolinium ; et les formes 25 tautomères de ceux-ci. L'anion du liquide ionique peut être choisi parmi les halogénures tels que Cl-, parmi des anions plus complexes tels que BF4, B(CN)4, CH3BF3-, CH2CHBF3-, CF3BF3-, m-CnF2,113F3 où n est un entier tel que 1 n 10, PF6 , CF3CO2, CF3S03, N(SO2CF3)2, N(COCF3)(SOCF3), N(CN)2-, C(CN)3-, SCN-, SeCN-, CuCl2 - , AlC14 - , AsF6 - , CI04, BOB - , ODBF-, B(C6I-16)-, RFS03-, 30 N(C2F6S02)2-, C(RFS02)3- dans lesquels RF est choisi parmi un atome de fluor et un 3034258 10 groupement perfluoroalkyle comprenant de 1 à 9, de préférence de 1 à 8 atomes de carbone, notamment un groupement -(CF2)nCF3 où n est un nombre entier de 1 à 8, TFSI est l'acronyme de bis(trifluorométhylsulfonyl)imide, BOB celui de bis(oxalato)borate, et BETI celui de bis(perfluoroéthylsulfonyl)imide. 5 Des exemples de liquides ioniques sont donnés dans le document FR-A-2 935 547 à la description duquel on pourra se référer. L'électrolyte peut comprendre au moins un polymère organique. Le polymère organique peut être choisi notamment parmi les polymères organiques cristallins ou semi-cristallins avant confinement dans les nanotubes de carbone. 10 Par polymère organique cristallin ou semi-cristallin (avant confinement), on entend généralement que ledit polymère organique est cristallin ou semi-cristallin pour toute température inférieure à 100°C, et notamment à la température ambiante. Mais le polymère organique peut être choisi aussi parmi les polymères liquides ou amorphes (avant confinement) ou encore parmi les polymères réticulés. Les polymères 15 liquides ou amorphes à une température inférieure à 100°C, par exemple à température ambiante, sont de préférence choisis parmi les polymères, notamment les oligomères, de POE, et leurs dérivés. Lorsque l'électrolyte comprend un polymère organique qu'il soit cristallin, semi- cristallin, liquide ou amorphe, l'électrolyte, comprend généralement en outre un sel 20 conducteur ionique, et l'électrolyte est alors généralement appelé électrolyte polymère ou polymère électrolyte. L'électrolyte, avant qu'il ne soit confiné, avant confinement, dans les nanotubes de carbone, est aussi appelé électrolyte non-confiné, électrolyte avant confinement, et il est souvent désigné par l'appellation d'électrolyte « en volume » ou électrolyte « bulk ». 25 Ainsi si l'électrolyte comprend ou est constituée par un polymère organique, le polymère, avant qu'il ne soit confiné, aussi appelé polymère non-confiné, est souvent désigné par l'appellation de polymère « en volume » ou polymère « bulk ». Par polymère au sens de l'invention, on entend aussi bien les homopolymères que les copolymères que les oligomères. 3034258 11 Avantageusement, le polymère organique qu'il soit semi-cristallin ou cristallin, ou liquide ou amorphe, est choisi parmi les polymères qui permettent une bonne solvatation des ions de métaux alcalins, tels que Li, ou des ions de métaux alcalino-terreux. Avantageusement, le polymère organique notamment semi-cristallin ou cristallin est 5 choisi parmi les homopolymères et copolymères d'oxyde d'éthylène et leurs dérivés. Les homopolymères et copolymères d'oxyde d'éthylène et leurs dérivés, semicristallins ou cristallins présentent généralement une cristallinité d'au moins 10%. Avantageusement, le polymère organique a une masse molaire inférieure à 106 g/mol, de préférence inférieure à 105 g/mol. 10 Il est évident que la masse molaire du polymère organique est au moins égale à la masse molaire du ou des monomères utilisés pour la préparer. Cette masse molaire est par exemple de 105 à 44 g/mol dans le cas du POE. C'est là un des avantages supplémentaires de la membrane selon l'invention que de permettre l'utilisation dans l'électrolyte de polymères de plus faible masse molaire, et donc 15 moins visqueux, plus fluides que les polymères jusqu'alors utilisés dans les électrolytes. En effet dans la membrane selon l'invention, on obtient un excellent confinement du polymère de l'électrolyte dans les canaux, pores définis par les nanotubes, et cela même pour des polymères de plus faible masse molaire, et donc moins visqueux, plus fluides. Il ne se produit donc pas de dispersion de l'électrolyte dans l'environnement lors d'un 20 incident même si le polymère de l'électrolyte est un polymère de faible masse molaire, « qui coule », car l'électrolyte ne quitte pas les canaux, pores, ne s'en échappe pas. Dans les membranes de l'art antérieur, le confinement de l'électrolyte dans les pores étant moins bien assuré, il est nécessaire d'utiliser un polymère de masse molaire élevée, visqueux qui ne coule pas, afin qu'il ne s'échappe pas et ne se disperse pas dans 25 l'environnement lors d'un incident. Avantageusement encore, le polymère organique a une masse molaire inférieure à sa masse d'enchevêtrement critique. La masse d'enchevêtrement critique est généralement définie comme la masse à partir de laquelle la dynamique du polymère se situe dans un régime de reptation. 30 Par exemple, la masse d'enchevêtrement critique du POE est de 3600 g/mol. 3034258 12 Avantageusement, le polymère est choisi parmi les poly(oxyde d'éthylène)s de masse moléculaire inférieure à 3600 g/mol, de préférence de 44 (masse du monomère) à 2000 g/mol. Le sel conducteur ionique peut être un sel d'un métal alcalin ou un sel d'un métal 5 alcalinoterreux. Le sel d'un métal alcalin peut être par exemple un sel de lithium ou un sel de sodium, et le sel d'un métal alcalinoterreux peut être par exemple un sel de magnésium. Le sel de lithium peut être choisi par exemple parmi LiAsFs, LiCI04, LiBF4, LiPF6, LiBOB, LiODBF, LiB(C61-15), LiRFS03 par exemple LiCF3S03, LiCH3S03, LIN(RFS02)2 par exemple 10 LiN(CF3SO2)2 (LITFSI) ou LiN(C2F5S02)2 (LiBETI), LIC(RFS02)3, par exemple LiC(CF3SO2)3 (LiTFSM), dans lesquels RF est choisi parmi un atome de fluor et un groupement perfluoroalkyle comprenant de 1 à 9 atomes de carbone, LiTFSI est l'acronyme de lithium bis(trifluorométhylsulfonyl)imide, LiBOB celui de lithium bis(oxalato)borate, et LiBETI celui de lithium bis(perfluoroéthylsulfonyl)imide. 15 Le sel de sodium peut être choisi parmi les sels analogues aux sels de lithium déjà énumérés ci-dessus mais comprenant un ion sodium au lieu d'un ion lithium. Avantageusement, la concentration en sel conducteur ionique tel qu'un sel d'un métal alcalin ou un sel d'un métal alcalino-terreux, lorsqu'il est présent dans l'électrolyte, et en particulier dans l'électrolyte polymère, peut être de 1 à 50% en masse par rapport à 20 la masse de l'électrolyte, par exemple de l'électrolyte polymère. Avantageusement, l'électrolyte est un électrolyte polymère qui comprend un poly(oxyde d'éthylène), de préférence un poly(oxyde d'éthylène) semi-cristallin (avant confinement) et un sel de lithium, de préférence le LiTFSI. Avantageusement, le rapport des atomes de lithium aux atomes d'oxygène des 25 groupements éthers du polyéthylène glycol est inférieur ou égal à 1/8, par exemple ce rapport peut être de 1/8, 1/12 ou 1/16. Ou bien l'électrolyte peut comprendre, de préférence être constitué par, un solvant organique contenant un sel conducteur ionique. 3034258 13 Ou bien l'électrolyte peut comprendre, de préférence être constitué par, un conducteur (transporteur) protonique, par exemple un polymère sulfoné comme le Nafion®. Avantageusement, l'électrolyte, tel qu'un électrolyte polymère remplit totalement 5 les nanotubes et les pores ou canaux. Il est à noter que l'électrolyte, tel qu'un électrolyte polymère ne se présente pas sous la forme de particules, notamment de nanoparticules discrètes mais bien sous la forme d'une masse continue et compacte remplissant chacun des nanotubes de carbone, des pores et en contact avec les parois de ceux-ci. 10 La membrane selon l'invention, notamment la membrane à électrolyte, par exemple à électrolyte polymère selon l'invention n'a jamais été décrite dans l'art antérieur tel que représenté notamment par le document [1]. La membrane à électrolyte, par exemple à électrolyte polymère selon l'invention ne présente pas les défauts des électrolytes, par exemple des électrolytes polymères de l'art 15 antérieur et apporte une solution aux problèmes posés par les électrolytes, par exemple les électrolytes polymères, de l'art antérieur. La membrane poreuse à électrolyte selon l'invention présente au moins trois caractéristiques essentielles, à savoir d'une part la présence de pores de section nanométrique (définis par les nanotubes de carbone), qui confinent un électrolyte, par 20 exemple un électrolyte polymère ou un liquide ionique ; ensuite, le fait que ces pores sont des pores traversants substantiellement orientés dans le même sens, voire orientés dans le même sens, à savoir le sens de l'épaisseur de la membrane et tous substantiellement parallèles, voire parallèles ; et enfin le fait que les pores ou canaux sont spécifiquement des pores définis au moyen de nanotubes de carbone. 25 Plus précisément, les pores ou canaux sont définis par les nanotubes de carbone, ou plus exactement par la paroi interne, intérieure, des nanotubes de carbone. De ce fait, ces pores ou canaux présentent une surface lisse au contraire des pores ou canaux qui ne sont pas définis par des nanotubes de carbone comme par exemple des canaux ou pores qui sont créés dans un substrat minéral par attaque chimique comme dans le document [1]. 3034258 14 Par surface lisse, on entend généralement que la surface ne présente pas d'irrégularités (aspérités, reliefs ; etc.) à l'échelle subnanométrique, que la surface ne cause pas d'interactions chimiques et/ou physico-chimiques telles que des frottements avec le fluide confiné dans les canaux. 5 L'écoulement d'un fluide tel qu'un électrolyte dans les canaux définis par les nanotubes de carbone de la membrane selon l'invention se produit à une vitesse non nulle à la paroi grâce à l'absence d'interactions entre le fluide et la paroi, et notamment grâce à l'absence de frottements. Dans le document [1], les canaux de la membrane sont définis dans un oxyde de métal 10 ou de métalloïde, et donc il existe des interactions fortes entre le fluide qui se trouve dans les canaux, tel qu'un électrolyte et les parois des canaux qui sont irrégulières et rugueuses. Ces interactions sont diminuées voire supprimées dans les canaux de la membrane selon l'invention définis par des nanotubes de carbone. En outre comme on l'a précisé plus haut, les canaux ne doivent pas être obstrués 15 mais l'absence d'obstruction dans les canaux ne doit pas être confondue avec l'absence d'interactions entre le fluide et la paroi. La combinaison de ces trois caractéristiques n'a jamais été décrite dans l'art antérieur et différencie clairement la membrane selon l'invention des membranes selon l'art antérieur. En particulier, une membrane à électrolyte comportant des pores définis par des 20 nanotubes de carbone n'a jamais été décrite. En d'autres termes selon l'invention, on confine un électrolyte dans une membrane présentant à la fois une porosité nanométrique et une orientation macroscopique qui sont créées spécifiquement par des nanotubes de carbone. La membrane selon l'invention atteint les buts mentionnés plus haut et apporte une 25 solution aux problèmes indiqués ci-dessus. On peut dire que la membrane selon l'invention exploite l'effet dit de confinement nanométrique unidimensionnel (1D) d'un électrolyte au sein de la membrane, plus exactement dans des pores ou canaux définis par les nanotubes de carbone (FIG. 1) pour accroître la conductivité de l'électrolyte et pour tripler, voire décupler ainsi la puissance de 30 dispositifs électrochimiques de stockage de l'énergie comprenant ladite membrane. 3034258 15 La combinaison des trois caractéristiques énumérées plus haut confère à la membrane selon l'invention, notamment à la membrane à électrolyte selon l'invention, par exemple à électrolyte polymère ou à liquide ionique, des propriétés avantageuses et surprenantes notamment quant à sa conductivité ionique en particulier à température 5 ambiante. Ainsi, grâce à la membrane selon l'invention on obtient un gain d'un facteur 3, voire d'un facteur 10 sur les propriétés de transport et donc sur la conductivité ionique. Par rapport à un électrolyte en volume, « bulk », non confiné, nous montrons ici un gain d'un facteur 3 sur le coefficient de diffusion d'un liquide ionique (voir exemples). 10 Par voie de conséquence, la membrane selon l'invention permet un gain significatif de la puissance délivrée par les accumulateurs la comprenant. La membrane selon l'invention contribue donc à combler l'écart Puissance/Energie existant dans les performances des systèmes de stockage d'énergie bas carbone. On peut dire que la membrane à électrolyte, par exemple à électrolyte polymère ou 15 à liquide ionique selon l'invention, du fait des trois caractéristiques essentielles susmentionnées, permet d'améliorer les performances des électrolytes, et en particulier des polymères électrolytes ou à liquide ionique température ambiante grâce à la mise en conjonction, combinaison d'au moins trois effets. Autrement dit, on peut considérer que l'amélioration des performances de 20 l'électrolyte et notamment le gain en conductivité, trouve son origine à l'échelle moléculaire -c'est-à-dire quelques Angstrôms- dans la mise en conjonction, combinaison au moins des trois effets suivants : i) le confinement extrême des molécules d'électrolyte à savoir par exemple de liquide ionique, de polymère et éventuellement de sel ionique, à l'intérieur des canaux ou 25 pores définis par les nanotubes de carbone NTCs, autrement dit dans l'âme des NTCs, induit une frustration de l'organisation spontanée que possède normalement l'électrolyte lorsqu'il est en volume. Dans le cas des liquides ioniques par exemple, on frustre, contrecarre, contraint l'organisation en clusters transitoires auto-organisés de taille nanométrique. 3034258 16 Ce confinement est dû au diamètre nanométrique des nanotubes qui possèdent généralement un diamètre interne de 1 à 100 nm, de préférence de 1 à 20 nm, de préférence encore de 1 à 3 nm. On pense que l'augmentation du coefficient de diffusion et/ou de la conductivité 5 ionique est inversement proportionnelle au diamètre des NTCs. L'augmentation maximale du coefficient de diffusion et/ou de la conductivité ionique est obtenue en utilisant des NTCs dont le diamètre est dans la gamme de 1 à 3 nm. ii) l'incommensurabilité de la structure des molécules de l'électrolyte avec la surface intérieure « lisse » des NTCs induit un phénomène de glissement sur cette paroi, 10 car le coefficient de friction à l'interface NTC/électrolyte est nul. iii) l'orientation macroscopique des pores de NTC impose une direction privilégiée, et sans tortuosité, du transport de l'électrolyte d'une électrode à l'autre. En outre, dans la membrane selon l'invention, il y a un transfert à la membrane de la 15 contrainte de tenue mécanique de l'électrolyte, ce qui permet d'utiliser des électrolytes liquides ou de faible poids moléculaire, par exemple des oligomères, et donc d'améliorer significativement la conductivité de l'électrolyte. De plus, le nanoconfinement, défini généralement par un diamètre des NTCs et des pores de la membrane qui confinent l'électrolyte inférieur à 100 nm, par exemple de 20 10-50 nm, permet, notamment dans le cas des électrolytes polymères, de diminuer le point de fusion du polymère par effet Gibbs-Thomson, de façon à ce que la fusion du polymère intervienne de préférence à température ambiante Plus généralement, dans le cas des composés de l'électrolyte qui comporte une fraction cristalline, en d'autres termes des composés cristallins ou semi-cristallins, le 25 nanoconfinement a pour effet de diminuer, voire de supprimer totalement la fraction cristalline que ledit composé comporte avant son incorporation dans les pores ou canaux de la membrane, et d'accroître ainsi la conductivité. On peut dire que le nanoconfinement conduit à une amorphisation partielle ou totale du composé et à un système présentant une mobilité plus grande. 3034258 17 Dans le cas d'un polymère semi-cristallin, tel que le POE, le nanoconfinement va conduire à une amorphisation partielle et avantageusement à une diminution de la température de fusion du polymère. A l'état liquide, au-delà de son point de fusion, le polymère est généralement 10 à 5 100000 fois moins visqueux qu'en deçà de son point de fusion. La conduction unidimensionnelle dans des pores à faible tortuosité fait que les propriétés de transport des électrolytes d'une électrode à l'autre ne sont pas affectées dans la membrane selon l'invention. Dans le cas où le composé est déjà liquide ou amorphe à une température inférieure 10 à 100°C, et notamment à la température ambiante, c'est cet aspect unidirectionnel 1D qui est prépondérant par rapport à l'aspect de nanoconfinement. En conclusion, par rapport aux électrolytes, et en particulier aux électrolytes polymères ou liquides ioniques de l'art antérieur, les avantages apportés par la membrane selon l'invention se situent essentiellement au niveau des performances, de la sécurité et 15 de la viabilité économique. En ce qui concerne les performances, la membrane selon l'invention présente les avantages d'avoir une température de fonctionnement généralement autour de la température ambiante et de présenter une conduction quasi-unidimensionnelle avec une conductivité accrue. 20 En ce qui concerne la sécurité, la membrane selon l'invention présente les avantages d'assurer un confinement de l'électrolyte et d'éviter une dissémination de l'électrolyte dans l'environnement en cas de rupture de l'accumulateur -ce qui est particulièrement avantageux dans le cas des électrolytes liquides- et de limiter le phénomène de croissance dendritique et donc les risques d'inflammation spontanée de l'accumulateur. 25 En ce qui concerne la viabilité économique, la membrane selon l'invention présente l'avantage de permettre une diminution de la quantité de sel conducteur entrant éventuellement dans la composition de l'électrolyte, en particulier de sel lithium, utilisée ce qui entraîne en conséquence une diminution du coût de l'électrolyte et de l'accumulateur le contenant. De plus, le phénomène de croissance dendritique et les 30 risques afférents étant limités, la membrane à électrolyte, par exemple à électrolyte 3034258 18 polymère selon l'invention, peut voir ses applications étendues à l'électronique portable et/ou « grand public ». L'invention a trait en outre à un procédé de préparation de la membrane à électrolyte selon l'invention, telle qu'elle a été décrite dans ce qui précède, dans lequel, on réalise les 5 étapes successives a) et b) suivantes : a) on fait croître des nanotubes de carbone, tous substantiellement parallèles, et séparés par un espace, sur une surface d'un substrat pourvue d'un catalyseur de croissance des nanotubes de carbone ; b) ledit espace entre les nanotubes de carbone est totalement rempli par un 10 matériau solide; ou bien on réalise l'étape al) suivante : al) on fait croître des nanotubes de carbone, tous substantiellement parallèles, et séparés sur une surface d'un substrat et à l'intérieur des pores d'un matériau solide poreux aux pores orientés ; 15 puis, à l'issue de l'étape b) ou de l'étape al), on réalise l'étape c) suivante : c) on élimine le substrat, tout matériau solide éventuel en excès, et on ouvre les deux extrémités des nanotubes de carbone. Avantageusement, à l'issue de l'étape c), on remplit l'intérieur des nanotubes avec 20 un électrolyte. On peut dire que, au cours de l'étape a), on fait croître une forêt de nanotubes de carbone ou un tapis de nanotubes de carbone sur le substrat. Avantageusement, le substrat de croissance peut être une plaquette de silicium, ou un feuillard d'acier inoxydable ou d'aluminium sur laquelle (lequel) est déposée une couche 25 d'alumine, et le catalyseur de croissance des nanotubes de carbone est déposé sur la couche d'alumine. Avantageusement, le catalyseur de croissance des nanotubes de carbone peut être choisi parmi le fer, le nickel, le cobalt, et leurs alliages. Avantageusement, on peut faire croître les nanotubes de carbone par un procédé de 30 dépôt chimique en phase vapeur CVD. 3034258 19 Le matériau solide peut être un polymère organique, et alors l'étape b) est réalisée : soit en dissolvant le polymère organique dans un solvant pour former une solution du polymère organique, en remplissant totalement l'espace entre les nanotubes de carbone avec la solution du polymère organique et en évaporant le solvant. 5 soit en chauffant le polymère organique en l'absence de solvant au-dessus de sa température de transition vitreuse (Tg) ou de son point de fusion pour le rendre fluide, et en laissant le polymère fluide s'absorber dans l'espace entre les nanotubes de carbone. soit en remplissant l'espace entre les nanotubes de carbone par un mélange comprenant des monomères organiques (tels que le styrène, le méthacrylate de méthyle, 10 ou autre), ou des oligomères organiques modifiés par des fonctions réactives, ou des copolymères organiques, et en outre un ou plusieurs amorceur(s) de radicaux libres photosensible et/ou thermo sensible(s) ; puis en réticulant ledit mélange thermiquement ou au moyen d'un rayonnement photonique. 15 Ou bien, le matériau solide peut être un métal, et alors l'étape b) est réalisée en déposant ledit métal par un procédé de dépôt électrochimique dans l'espace entre les nanotubes de carbone. Ou bien, le matériau solide peut être un oxyde de métal et alors l'étape b) est réalisée 20 en déposant ledit oxyde de métal par un procédé de dépôt électrochimique, ou par un procédé sol-gel, dans l'espace entre les nanotubes de carbone. Quel que soit le matériau solide, l'étape b) peut aussi être réalisée en projetant sous vide ledit matériau solide dans l'espace entre les nanotubes de carbone (pulvérisation sous vide). 25 Pour combler l'espace interpore des NTCs et réaliser une membrane, un métal intéressant serait sans doute l'aluminium qui est léger et assez ductile. On pourrait le déposer par électrodéposition puis (dans le cas où la membrane est destinée à être utilisée comme séparateur) réaliser une simple anodisation courte pour transformer les surfaces externe en alumine, qui est quant à elle un matériau isolant. Ainsi, 3034258 20 finalement, à l'intérieur de la membrane, il y a alors du métal mais les surfaces extérieures de la membrane au contact des électrodes sont isolantes. Avantageusement, l'étape c) peut être réalisée par polissage mécanique et/ou par attaque plasma. 5 L'invention concerne, en outre, un dispositif électrochimique comprenant une membrane à électrolyte selon l'invention, par exemple à électrolyte polymère telle que décrite plus haut. En particulier, l'invention concerne un accumulateur au lithium comprenant une membrane à électrolyte, telle que décrite plus haut, une électrode positive, et une 10 électrode négative (Figures 2, 3 et 4). Cet accumulateur au lithium peut être un accumulateur Li-Métal dans lequel l'électrode négative est en Lithium métal ou bien cet accumulateur au lithium peut être un accumulateur Lithium-ion. Un tel dispositif présente tous les avantages liés de manière inhérente à la mise en 15 oeuvre dans de tels dispositifs de la membrane à électrolyte, selon l'invention. L'invention concerne également l'utilisation de la membrane selon l'invention pour filtrer un courant d'un fluide, notamment un courant d'un liquide. L'invention va maintenant être décrite de manière plus précise dans la description qui suit, donnée à titre illustratif et non limitatif en référence aux dessins joints. 20 BRÈVE DESCRIPTION DES DESSINS. - La Figure 1 est une représentation schématique des étapes a) (Figure 1A), b) (Figure 1B) et c) (Figure 1C) du procédé selon l'invention au cours desquelles un tapis ou forêt de nanotubes de carbone (Figure 1A) est transformé en une membrane de nanotubes 25 de carbone (Figure 1C). - La Figure 2 est une vue schématique d'un accumulateur, tel qu'un accumulateur au lithium comprenant la membrane à électrolyte selon l'invention. La Figure 3 est une vue schématique d'un mode de réalisation particulier d'un accumulateur au lithium comprenant la membrane à électrolyte selon l'invention. 3034258 21 La Figure 4 est une vue schématique d'un autre mode de réalisation particulier d'un accumulateur au lithium, dit accumulateur au lithium « Full 1D », comprenant la membrane à électrolyte selon l'invention. La Figure 5 est une photographie prise au Microscope électronique à balayage 5 du tapis ou forêt de nanotubes de carbone obtenu à l'issue de l'étape 1 de l'exemple 1. L'échelle portée sur la Figure 5 représente 10 iim. - La Figure 6 est une photographie prise au microscope électronique à balayage de la membrane obtenue à l'issue de l'étape 3 de l'exemple 1. L'échelle portée sur la Figure 6 représente 100 iim. 10 - La Figure 7 est un graphique qui donne, à la température ambiante, le coefficient d'autodiffusion, mesuré par RMN 19F à gradient de champ, du liquide ionique confiné dans les pores de la membrane de NTCs de l'exemple 1, à savoir le 1-octy1-3- methylimidazolium tetrafluro-borate, (OMIMBF4) (points A); et le coefficient d'autodiffusion de ce même liquide ionique, à savoir le 1-octyl-3-methylimidazolium 15 tétrafluoroborate, (OMIMBF4), mais non confiné dans les pores de la membrane (points o). Ce liquide ionique non-confiné est aussi appelé liquide ionique « volumique » ou « en volume » (« bulk »). En abscisses est portée la fonction de diffusion (-G 2\1262(A_6/3)) en s/cm2 (seconde/centimètre2), où G est le gradient de champ pulsé, y le rapport gyromagnétique 20 du noyau étudié -ici le fluor-19- 6 la durée de l'impulsion de gradient, et A le temps de diffusion (dans cette expérience nous avons utilisé une séquence de type gradient stimulé avec 6 = 3 ms, A = 50 ms et G variant de 5 G/cm à 700 G/cm). En ordonnées est portée l'évolution relative du signal RMN (sans unité). - La Figure 8 est un schéma de principe du dispositif qui a permis de mesurer par 25 spectroscopie d'impédance, à température ambiante, la conductivité du liquide ionique confiné dans les pores de la membrane de NTCs de l'exemple 1, à savoir le 1-octy1-3- methylimidazolium tétrafluoroborate, (OMIMBF4); et la conductivité de ce même liquide ionique, à savoir le 1-octyl-3-methylimidazolium tétrafluoroborate, (OMIMBF4), mais non confiné dans les pores de la membrane. 3034258 22 La Figure 9 est un graphique qui donne l'impédance électrique du liquide ionique confiné dans les pores de la membrane de NTCs de l'exemple 1, à savoir le 1-octy1- 3-methylimidazolium tétrafluoroborate, (OMIMBF4) (« OmimBF4 Bulk+CNT »); et l'impédance de ce même liquide ionique, à savoir le 1-octyl-3-methylimidazolium 5 tétrafluoroborate, (OM1MBF4), mais non confiné dans les pores de la membrane (« OmimBF4 Bulk »). En ordonnée est portée la partie imaginaire de l'impédance électrique (en Ohm), et en abscisse est portée la partie réelle de l'impédance électrique (en Ohm). 10 EXPOSÉ DÉTAILLÉ DE MODES DE RÉALISATION PARTICULIERS Cette description se réfère plus particulièrement à un mode de réalisation dans lequel la membrane poreuse selon l'invention est une membrane à électrolyte, en particulier une membrane à électrolyte liquide ionique, notamment la membrane à électrolyte d'un accumulateur au lithium, mais il est bien évident que la description qui suit 15 pourra être facilement étendue, le cas échéant, à toute membrane poreuse, en particulier à toute membrane à électrolyte pouvant être mise en oeuvre dans tout dispositif ou système électrochimique, quel que soit l'électrolyte, mais aussi aux membranes de filtration. En outre, la description qui suit est plutôt faite par commodité en relation avec le 20 procédé de préparation de la membrane selon l'invention mais elle contient aussi des enseignements qui concernent la membrane préparée par ce procédé. Pour préparer la membrane selon l'invention, on peut commencer par préparer, synthétiser, un tapis de nanotubes de carbone, que l'on peut aussi décrire comme une forêt de nanotubes de carbone, sur une surface (3) d'un substrat solide (4) (Fig. 1A). 25 A partir de ce tapis, ou forêt, on obtient ensuite une membrane en comblant, remplissant l'espace inter-tubes et en ouvrant les nanotubes de carbone de chaque côté de la membrane (voir Fig. 1B et Fig. 1C). Le tapis de NTCs (1) peut être synthétisé par un procédé de dépôt chimique en phase vapeur CVD. 3034258 23 Selon un premier mode de réalisation, on peut synthétiser un tapis (1) de nanotubes multi parois (2) sur une surface (3) d'un substrat solide (4). Dans ce cas, le substrat de croissance est une plaquette de silicium sur laquelle est déposée par un procédé d'ALD (« Atomic Layer Deposition ») une couche d'alumine 5 généralement de 20 nm d'épaisseur. Selon une variante, cette couche d'alumine peut être déposée sur le substrat par pulvérisation cathodique, ou par un procédé de pulvérisation par faisceau ionique (« Ion Beam Sputtering » ou IBS en langue anglaise). Sur ce substrat un catalyseur est déposé, ce catalyseur peut être par exemple du fer, 10 du nickel, du cobalt, ou un alliage de ces métaux. Ce catalyseur se présente généralement sous la forme d'une couche par exemple d'une épaisseur de 0,2 à 2 nm. Dans ce mode de réalisation où l'on synthétise un tapis de petits (à savoir avec un diamètre de 3 à 5 nm) nanotubes multi paroi, une couche de fer d'une épaisseur de 1 nm 15 est déposée par évaporation au canon à électrons. Ce substrat juste avant la croissance des nanotubes peut être éventuellement traité par un plasma. Toutefois, ce traitement pas un plasma n'est pas obligatoire et peut être omis. Par exemple, ce substrat peut être traité au moyen d'une succession de deux plasmas 20 d'air généralement à la pression de 0,3 mbar. Ce traitement a pour objectif de supprimer le carbone parasite de l'échantillon et d'oxyder le catalyseur. Le premier plasma peut être un plasma d'une durée de 20 minutes avec une puissance de 80 W, le deuxième plasma peut être un plasma d'une durée de 20 minutes avec une puissance de 30 W. 25 Le substrat est ensuite introduit dans une enceinte de dépôt chimique en phase vapeur CVD. Cette enceinte de dépôt peut, dans ce mode de réalisation où l'on synthétise un tapis de petits (à savoir avec un diamètre de 3 à 5 nm) nanotubes multi paroi, comporter un réseau de 10 filaments montés en parallèle. 3034258 24 Les filaments sont par exemple situés à 1 cm du porte échantillon (sole) et espacés de 1 cm. Le mélange gazeux, composé par exemple de 20 sccm d'acétylène, 50 sccm d'hydrogène et 110 sccm d'hélium, est introduit à froid à une pression par exemple de 5 0,9 mbar. La sole est amenée à la température de 400°C en 10 minutes puis l'on observe un palier à cette température. Les filaments sont chauffés par effet joule avec une puissance par exemple de 800W. Dans ces conditions après 20 minutes de palier à la température de 400°C, on obtient 10 un tapis de nanotubes dont le diamètre moyen est de 4,5 nm et la hauteur est de 200 um. Si le palier est porté à 45 minutes, on obtient des tapis d'une hauteur de 400 um. La densité des nanotubes sur le substrat est généralement supérieure à 1011 cm-2. Selon un second mode de réalisation, on peut synthétiser un tapis (1) de nanotubes de carbone monoparoi (2) sur une surface (3) d'un substrat solide (4). 15 Dans ce cas par rapport au premier mode de réalisation de la synthèse du tapis de nanotubes : l'épaisseur de la couche de catalyseur tel que le fer est réduite à 0,25nm, la température de la sole chauffante est portée à 500°C, le nombre de filament est réduit à 6, 20 le mélange gazeux est composé de 5 sccm d'acétylène, 200 sccm d'hydrogène, et 200 sccm d'hélium. Les autres conditions de la synthèse du tapis de nanotubes sont identiques à celles du premier mode de réalisation de cette synthèse. 25 Lors de cette étape de synthèse du tapis de nanotubes de carbone NTCs, l'homme du métier pourra facilement adapter les conditions du procédé de façon à obtenir des nanotubes de carbone monoparoi ou multiparoi présentant le diamètre, la densité de greffage des NTCs, et la longueur des NTCs voulues, dans de larges plages. Ainsi : 3034258 25 - Diamètre des pores : On peut obtenir des NTCs dont le diamètre se trouve dans la gamme de 1 à 100 nm. On pense que l'augmentation du coefficient de diffusion et/ou de la conductivité ionique est inversement proportionnelle au diamètre des NTCs. On cherche donc de préférence à obtenir des NTCs dont le diamètre est dans la gamme 1 à 3 5 nm. Densité de greffage des NTCs : On peut obtenir une densité de greffage de 109 à 1013 cm-2. On cherchera généralement à optimiser la densité de greffage des NTCs, de façon à ce qu'elle soit la plus élevée possible, par exemple dans la plage de 1011 cm-2 à 10 1013 cm-2. Longueur des NTCs : On peut obtenir des NTCs d'une longueur dans la gamme de 10 microns à 100 mm, de préférence de 50 microns à 500 microns, par exemple de 150 microns. 15 Après avoir synthétisé le tapis (1) de nanotubes de carbone (2), sur une surface (3) d'un substrat solide (4), on transforme ce tapis en membrane en remplissant/comblant l'espace entre les nanotubes de carbone, NTCs, par un matériau solide tel qu'un polymère organique appelé aussi matériau de matrice (5) (Fig. 1B). Dans le cas où le matériau solide est un polymère organique, ou peut dissoudre ce 20 polymère dans un solvant adéquat pour obtenir une solution du polymère organique dans le solvant. Le polymère tel que du polystyrène 350000 g/mol peut être par exemple dissous dans du toluène pour obtenir une solution à 20 % en masse. La solution du polymère organique est versée sur le tapis de NTCs, moyennant quoi 25 elle remplit l'espace entre les nanotubes de carbone, puis on laisse le solvant s'évaporer. Ou bien on peut utiliser un polymère organique sans solvant et le chauffer, de préférence sous vide, au-dessus de sa température de transition vitreuse Tg, ou de son point de fusion, pour obtenir ainsi un polymère fluide ou fondu. On peut laisser ce polymère fluide ou fondu s'absorber dans l'espace intertube par simple capillarité. 3034258 26 Si le matériau solide est un métal ou un oxyde de métal alors on peut déposer ledit métal ou ledit oxyde de métal par un des procédés déjà mentionnés plus haut, tels qu'un procédé de dépôt électrochimique ou un procédé sol-gel, dans l'espace entre les nanotubes de carbone. 5 Quel que soit le matériau solide, on peut remplir l'espace entre les nanotubes de carbone en projetant ledit matériau solide dans l'espace entre les nanotubes de carbone. Selon un autre mode de réalisation, au lieu de faire croître des nanotubes de carbone, tous substantiellement parallèles, et séparés par un espace, sur une surface d'un substrat pourvue d'un catalyseur de croissance des nanotubes de carbone, puis de remplir 10 totalement ledit espace entre les nanotubes de carbone par un matériau solide, on peut en une seule étape faire croître des nanotubes de carbone, tous substantiellement parallèles et séparés, sur une surface d'un substrat et à l'intérieur des pores d'un matériau solide poreux aux pores orientés. Un tel matériau solide poreux aux pores orientés peut être choisi par exemple parmi 15 les alumines poreuses, et la croissance peut être réalisée par un procédé de dépôt chimique en phase vapeur CVD. Ensuite, on élimine le substrat, tout matériau solide en excès éventuel, et on ouvre les deux extrémités (6,7) des nanotubes de carbone (2) (Fig. 1C). Le matériau solide en excès éventuel est essentiellement le matériau solide en excès 20 qui recouvre l'extrémité (6) des nanotubes de carbone du côté opposé au substrat. L'élimination le substrat, du matériau solide éventuel en excès, et l'ouverture des deux extrémités des nanotubes de carbone peut être réalisée par toute technique adéquate par exemple par polissage mécanique et/ou par attaque plasma. Ensuite, dans une étape finale (non représentée sur la Figure 1), on remplit l'intérieur 25 des nanotubes avec un électrolyte. L'électrolyte a déjà été décrit plus haut. Comme on l'a déjà indiqué plus haut, dans le cas où l'électrolyte est un polymère qui contient un sel conducteur on parle alors de polymère électrolyte ou électrolyte polymère. 3034258 27 On peut utiliser tout type de polymère électrolyte par exemple une solution de sel alcalin dans du poly(oxyéthylène). La masse du poly(oxyéthylène) peut être dans la gamme entre 44 et 106 g/mol. Des sels ioniques et des liquides ioniques ont déjà été énumérés plus haut. 5 Le remplissage peut s'effectuer par simple imbibition, spontanée ou sous vide, de l'âme, l'intérieur des NTCs au contact de l'électrolyte, par exemple du liquide ionique. Dans le cas d'un électrolyte polymère, celui-ci peut être confiné dans les pores en immergeant la dans un excès d'électrolyte polymère fondu ou liquide, de préférence sous vide et à chaud au-delà du point de fusion de l'électrolyte. 10 On peut dire que l'électrolyte polymère liquide pénètre la structure poreuse par simple capillarité. La membrane à électrolyte, par exemple à liquide ionique ou à polymère, selon l'invention telle qu'elle a été décrite plus haut peut être utilisée dans tout système, électrochimique mettant en oeuvre un électrolyte polymère (Figure 2). 15 La membrane à électrolyte comprend une première surface principale (21) et une deuxième surface principale (22) séparées par une épaisseur (23). Des nanotubes de carbone définissent des pores ou canaux traversants (24) ouverts à leurs deux extrémités (25,26), d'un diamètre inférieur ou égal à 100 nm, orientés dans le sens de l'épaisseur (23) de la membrane et tous substantiellement parallèles, sur la totalité 20 de l'épaisseur (23) de la membrane. Ces pores ou canaux relient la première surface principale (21) et la deuxième surface principale (22); et un électrolyte est confiné dans les pores (24) de la membrane. Le système électrochimique peut être notamment un accumulateur électrochimique rechargeable tel qu'un accumulateur ou une batterie au lithium, qui outre la membrane à 25 électrolyte, telle que définie plus haut comprend une électrode positive ; une électrode négative ; généralement des collecteurs de courant (27,28), généralement en cuivre pour l'électrode négative, ou en aluminium pour l'électrode positive, qui permettent la circulation des électrons, et donc la conduction électronique, dans le circuit extérieur (29); et généralement un séparateur permettant d'empêcher le contact entre les électrodes et 3034258 28 donc les courts-circuits, ces séparateurs peuvent être des membranes polymères microporeuses. L'électrode négative peut être constituée par du lithium métal en tant que matière électrochimiquement active, dans le cas des accumulateurs lithium-métal, sinon 5 l'électrode négative peut comprendre en tant que matière électrochimiquement active, des matériaux d'intercalation tels que le carbone graphite (Cgr), ou de l'oxyde de titane lithié (Li4Ti5012) dans le cas des accumulateurs basés sur la technologie lithium-ion. L'électrode positive comprend généralement, en tant que matière électrochimiquement active, des matériaux d'intercalation du lithium tels que des oxydes 10 lamellaires de métaux de transition lithiés, des olivines ou phosphates de fer lithiés (LiFePO4) ou des spinelles (par exemple, le spinelle LiNi0,5Mni,504). Plus précisément, les électrodes, dans le cas où elles ne sont pas constituées par du lithium métallique, comprennent un liant qui est généralement un polymère organique, une matière électrochimiquement active d'électrode positive ou négative, éventuellement 15 un ou des additif(s) conducteur(s) électronique(s), et un collecteur de courant. Dans l'électrode positive, la matière électrochimiquement active peut être choisie parmi les composés déjà cités plus haut dans la présente description ; et parmi LiCo02; les composés dérivés de LiCoO2 obtenus par substitution de préférence par Al, Ti, Mg, Ni et Mn, par exemple LiAlxNlyCo(1_x_y)02 ou x REVENDICATIONS1. Membrane poreuse comprenant une première surface principale (1) et une deuxième surface principale (2) séparées par une épaisseur (3) dans laquelle : - des nanotubes de carbone (4), définissant des pores ou canaux traversants ouverts à leurs deux extrémités (5,6), d'un diamètre inférieur ou égal à 100 nm, orientés dans le sens de l'épaisseur (3) de la membrane et tous substantiellement parallèles, sur la totalité de l'épaisseur (3) de la membrane, relient la première surface principale (1) et la deuxième surface principale (2) ; les nanotubes de carbone sont séparés par un espace, et ledit espace entre les nanotubes de carbone est totalement rempli par au moins un matériau solide. 2. Membrane selon la revendication 1, dans laquelle un électrolyte est confiné à l'intérieur des nanotubes de carbone. 3. Membrane selon l'une quelconque des revendications précédentes, dans laquelle la première et la deuxième surfaces principales sont planes et parallèles, la membrane est une membrane planaire, et les nanotubes, les pores ou canaux, sont substantiellement alignés, ou alignés, perpendiculairement à ladite surface. 4. Membrane selon l'une quelconque des revendications précédentes, dans laquelle les nanotubes de carbone sont fonctionnalisés sur leur paroi extérieure afin de les rendre isolant électroniques, par exemple par fluoration, ou au moyen d'un composé organique qui les rend isolants électroniques, comme un aryl diazonium ; ou bien les nanotubes de carbone sont fonctionnalisés, sur leur paroi extérieure par des espèces redox, comme des anthraquinones, et/ou des espèces électroactives comme le ferrocènepyrène. 3034258 38 5. Membrane selon l'une quelconque des revendications précédentes, dans laquelle les nanotubes ont un diamètre interne de 1 à 100 nm, de préférence de 1 à 20 nm, de préférence encore de 1 à 3 nm. 5 6. Membrane selon l'une quelconque des revendications précédentes, dans laquelle les nanotubes de carbone et les pores ou canaux ont une longueur, de 10 microns à 100 mm, de préférence de 50 microns à 500 microns, par exemple de 150 microns. 7. Membrane selon l'une quelconque des revendications précédentes, dans 10 lequel le matériau solide est choisi parmi les matériaux isolants électroniques ou parmi les matériaux conducteurs électroniques dont la surface extérieure, en contact avec l'extérieur de la membrane, a été rendue électroniquement isolante. 8. Membrane selon l'une quelconque des revendications 1 à 7, dans laquelle le 15 matériau solide est choisi parmi les polymères organiques, les métaux et les oxydes de métaux. 9. Membrane selon l'une quelconque des revendications précédentes, dans laquelle l'électrolyte est choisi parmi un transporteur de protons ou conducteur protonique 20 tel qu'un liquide ionique protonique ou un polymère conducteur protonique, un liquide ionique zwittérionique, un acide dissous dans un polymère organique, un liquide ionique, un liquide ionique contenant un sel conducteur ionique tel qu'un sel d'un métal alcalin ou un sel d'un métal alcalino-terreux, un solvant organique liquide ou un polymère organique contenant un sel conducteur ionique tel qu'un sel de métal alcalin ou alcalinoterreux, un 25 liquide ionique dans un polymère organique, un mélange d'un polymère organique et d'un solvant organique, un mélange d'un liquide ionique et d'un solvant organique, un mélange d'un liquide ionique, d'un solvant organique et d'un sel d'un métal alcalin ou alcalino-terreux, un mélange d'un polymère organique, d'un solvant organique et d'un sel d'un métal alcalin ou alcalino-terreux, un mélange d'un sel d'un métal alcalin ou alcalino-terreux 3034258 39 par exemple de lithium dans un liquide ionique protique ; ou encore une combinaison de plusieurs des électrolytes précédents. 10. Membrane selon la revendication 9, dans laquelle le polymère organique est 5 un polymère qui permet une bonne solvatation des ions de métaux alcalins tels que Li ou des ions de métaux alcalino-terreux, par exemple le polymère organique est choisi parmi les homopolymères et copolymères d'oxyde d'éthylène, et leurs dérivés. 11. Membrane selon la revendication 9 ou 10, dans laquelle le polymère organique 10 a masse molaire inférieure à 106 g/mol, de préférence inférieure à 105g/mol, de préférence encore inférieure à sa masse d'enchevêtrement critique. 12. Membrane selon la revendication 9, dans laquelle le sel conducteur ionique est un sel d'un métal alcalin, par exemple un sel de lithium ou un sel de sodium ; ou un sel d'un 15 métal alcalinoterreux, par exemple un sel de magnésium. 13. Membrane selon la revendication 12, dans laquelle le sel conducteur ionique est un sel de lithium, choisi parmi LiAsF6, LiCIO4, LiBF4, LiPF6, LiBOB, LiODBF, LiB(C6H5), LiRFSO3 par exemple LiCF3SO3, LiCH3SO3, LiN(RFSO2)2 par exemple LiN(CF3SO2)2 (LiTFSI) ou 20 LiN(C2F5S02)2 (LiBETI), LiC(RFSO2)3, par exemple LiC(CF3SO2)3 (LiTFSM), dans lesquels RF est choisi parmi un atome de fluor et un groupement perfluoroalkyle comprenant de 1 à 9 atomes de carbone, LiTFSI est l'acronyme de lithium bis(trifluorométhylsulfonyl)imide, LiBOB celui de lithium bis(oxalato)borate, et LiBETI celui de lithium bis(perfluoroéthylsulfonyl)imide, ou un sel de sodium analogue aux sels de lithium 25 précédemment énumérés mais comprenant un ion sodium au lieu d'un ion lithium. 14. Membrane selon l'une quelconque des revendications 9, 12, et 13, dans laquelle la concentration en sel conducteur ionique, dans l'électrolyte est de 1 à 50% en masse par rapport à la masse de l'électrolyte. 3034258 40 15. Membrane selon l'une quelconque des revendications 2 à 14, dans laquelle l'électrolyte remplit totalement les nanotubes de carbone. 16. Procédé de préparation de la membrane à électrolyte selon l'une quelconque 5 des revendications 1 à 15, dans lequel on réalise les étapes successives a) et b) suivantes : a) on fait croître des nanotubes de carbone, tous substantiellement parallèles, et séparés par un espace, sur une surface d'un substrat pourvue d'un catalyseur de croissance des nanotubes de carbone ; b) ledit espace entre les nanotubes de carbone est totalement rempli par un 10 matériau solide; ou bien on réalise l'étape al) suivante : al) on fait croître des nanotubes de carbone, tous substantiellement parallèles, et séparés, sur une surface d'un substrat et à l'intérieur des pores d'un matériau solide poreux aux pores orientés ; 15 puis, à l'issue de l'étape b) ou de l'étape al), on réalise l'étape c) suivante c) on élimine le substrat, tout matériau solide éventuel en excès, et on ouvre les deux extrémités des nanotubes de carbone. 17. Procédé selon la revendication 16, dans lequel, à l'issue de l'étape c) on remplit 20 l'intérieur des nanotubes avec un électrolyte. 18. Procédé selon la revendication 16 ou 17, dans lequel le substrat de croissance est une plaquette de silicium, ou un feuillard d'acier inoxydable ou d'aluminium sur laquelle (lequel) est déposée une couche d'alumine, et le catalyseur de croissance des nanotubes 25 de carbone est déposé sur la couche d'alumine. 19. Procédé selon l'une quelconque des revendications 16 à 18, dans lequel le catalyseur de croissance des nanotubes de carbone est choisi parmi le fer, le nickel, le cobalt, et leurs alliages. 30 3034258 41 20. Procédé selon l'une quelconque des revendications 16 à 19, dans lequel on fait croître les nanotubes de carbone par un procédé de dépôt chimique en phase vapeur CVD. 21. Procédé selon l'une quelconque des revendications 16 à 20, dans lequel le 5 matériau solide est un polymère organique et l'étape b) est réalisée : soit en dissolvant le polymère organique dans un solvant pour former une solution du polymère organique, en remplissant totalement l'espace entre les nanotubes de carbone avec la solution du polymère organique et en évaporant le solvant ; soit en chauffant le polymère organique en l'absence de solvant au-dessus de 10 sa température de transition vitreuse (Tg) ou de son point de fusion pour le rendre fluide, et en laissant le polymère fluide s'absorber dans l'espace entre les nanotubes de carbone ; soit en remplissant l'espace entre les nanotubes de carbone par un mélange comprenant des monomères organiques (tels que le styrène, le méthacrylate de méthyle, ou autre), ou des oligomères organiques modifiés par des fonctions réactives, ou des 15 copolymères organiques, et en outre, un ou plusieurs amorceur(s) de radicaux libres photosensible et/ou thermo sensible(s); puis en réticulant ledit mélange thermiquement ou au moyen d'un rayonnement photonique. 20 22. Procédé selon l'une quelconque des revendications 16 à 21, dans lequel le matériau solide est un métal, et alors l'étape b) est réalisée en déposant ledit métal par un procédé de dépôt électrochimique dans l'espace entre les nanotubes de carbone, ou bien, le matériau solide est un oxyde de métal et alors l'étape b) est réalisée en déposant ledit oxyde de métal par un procédé de dépôt électrochimique, ou par un procédé sol-gel, dans 25 l'espace entre les nanotubes de carbone. 23. Procédé selon l'une quelconque des revendications 16 à 21, dans lequel l'étape b) est réalisée en projetant ledit matériau solide dans l'espace entre les nanotubes de carbone. 30 3034258 42 24. Procédé selon l'une quelconque des revendications 16 à 23, dans lequel l'étape c) est réalisée par polissage mécanique et/ou par attaque plasma. 25. Dispositif électrochimique comprenant une membrane à électrolyte selon l'une 5 quelconque des revendications 2 à 15. 26. Accumulateur au lithium, tel qu'un accumulateur lithium-métal ou un accumulateur lithium-ion, comprenant une membrane à électrolyte selon l'une quelconque des revendications 2 à 15, une électrode positive, et une électrode négative. 27. Utilisation de la membrane selon la revendication 1, pour filtrer un fluide, notamment pour filtrer un liquide. 10